FR 2521123 A1 19830812 FR 8202053 A 19820209 PROCEDE DE PRODUCTION DE VERRE DE SILICE DOPEE DESTINE A L'ELABORATION DE PREFORME POUR FIBRE OPTIQUE L'invention se rapporte aux fibres de verre conductrices de la lumière et plus particulièrement à la production de verres destinés à l'élaboration de préformes pour fibres optiques. De nombreux procédés de fabrication de fibres optiques existent et sont bien connus de l'homme de l'art. Certains comme le procédé dit "Modified Chemical Vapor Deposition" ou "M C V D " produisent des fibres de très hautes performances mais chères car les vitesses de dépôt sont lentes D'autres, comme le dépôt plasma "grain par grain", présentent des vitesses de dépôt élevées mais ne permet- tent pas de fabriquer des fibres de très hautes performances (très faibles atténuation conjointement à de très grandes bandes passantes) à cause des difficultés que l'on rencontre à fabriquer des verres fortement dopés par cette méthode. Le brevet publié en France sous le numéro 2 368 444 concernant le procédé dit "Séparation de Phases et Lessivage" ou "S P L " déposé au nom de la présente demanderesse décrit un procédé de séparation de phases et de lessivage acide des verres pour fabriquer des préformes de fibres optiques en verre de très grande pureté Ce procédé dit "S P L " est un procédé de fabrication de fibres de verre à gradient radial d'indice de réfraction, comportant la fabrication préalable d'une ébauche de diamètre supérieur à celui de la fibre, et les différents stades suivants: un premier stade consistant à mélanger des matières premières susceptibles d'entrer dans une composition verrière présentant le phénomène de séparation en deux phases solides interconnectées et continues de compositions différentes, lesdites matières premières présentant un degré d'impureté intérieur à 10-5 calculé en tenant compte des proportions molaires d'oxydes de métaux dits de transition, ledit premier stade com- prenant ensuite la préparation d'un bain de verre en fusion; un deuxième stade comportant une première étape de tirage de l'ébauche à une vitesse prédéterminée à partir du bain de verre à travers un dispositif de refroidissement à gradient thermique prédéterminé, et une deuxième étape comprenant au moins un recuit thermique; un troisième stade comportant au, moins un lessivage éliminant la phase contenant le plus d'impuretés, et un traitement thermique de séchage et de consolidation de l'ébauche. Une des limitations de ce procédé vient de ce que les ébauches de verre cassent avec un certain taux au lessivage acide Une autre limitation vient du fait qu'il est délicat de fabriquer des gaines optiques de façon reproductible par la méthode chimique. La présente invention propose de pallier ces inconvénients en obtenant des verres fortement dopés par un procédé de dépôt rapide Il est possible de fabriquer des verres dopés de composition variable en dopant pour pouvoir réaliser rapidement des structures de fibres variées. Le procédé de fabrication de ces fibres, du fait de l'invention qui utilise une poudre de verre présente les avantages du procédé dit "S P L " sans en avoir les limitations techniques Il n'y a pas, en effet dans le cas de l'invention, nécessité de fabriquer des baguettes cylindriques de géométrie rigoureuse Le contrôle de l'initiation de la séparation de phases est assuré par le coulage à haute température et le trempage subséquent Il n'y a pas de limitations de rendement au lessivage et au séchage par casse. L'invention a pour objet un procédé de production de verre de silice dopée destiné à l'élaboration de préforme pour fibre optique du type comprenant les étapes suivantes: une première étape de fonte d'un verre dopé à partir d'un mélange d'oxydes et de carbonates dont la composition initiale permet d'induire par recuit une séparation de phases à structure interconnectée due à la décomposition spinodale,et d'affinage de ce verre afin d'obtenir un verre homogène et sans bulles; une deuxième étape de contrôle de la séparation de phases initiale; une troisième étape de recuit de ce verre pour induire la séparation de phases par décomposition spinodale permettant d'obtenir alors une phase dure composée de silice et d'au moins un oxyde dopant et une phase douce composée d'oxydes comprenant au moins les oxydes de bore et de sodium, les deux phases étant interconnectées; une quatrième étape d'attaque de ce verre avec des solutions ou des mélanges acides, basiques, pouvant contenir des sels ou complexants pour dissoudre la phase douce et obtenir un verre poreux constitué essentiellement de la phase dure; une cinquième étape de rincage à l'eau distillée de ce verre poreux pour éliminer les éléments provenant de la phase douce; caractérisé en ce que dans la deuxième étape de contrôle de la séparation de phase initiale on forme le verre et on le trempe pour contrôler la séparation de phases initiale en le coulant dans des moules ou sur des plaques et en ce qu'il comporte en outre: une sixième étape de séchage de verre en élevant lentement la température jusqu'à une température permettant de conserver une porosité ouverte supérieure à 60 % de la porosité initiale; et une septième étape de fabrication d'une poudre à partir de ce verre poreux. L'invention sera mieux comprise, et d'autres caractéristiques apparai- tront, au moyen de la description qui suit, et des figures qui l'accompagnent parmi lequelles: les figures 1 et 2 représentent des courbes de profils d'indice de fibres optiques de l'art connu; la figure 3 représente une courbe de profil d'indice de fibres optiques de type "S P L "; la figure 4 représente une courbe de profil d'indice de fibre "S P L " gainée selon le procédé de l'invention; la figure 5 représente la fabrication d'une préforme selon l'inven- tion; les figures 6 et 7 représentent les courbes de profils d'indice de fibres optiques obtenus par le procédé illustré à la figure 5; les figures 8 à 12 représentent des procédés de fabrication de préformes à partir de verre de l'invention. Une des difficultés premières du procédé dit "S P L " apparait au formage des ébauches cylindriques à partir d'une fonte de borosilicate alcalin fortement dopé par exemple avec un oxyde tel que l'oxyde de germanium Ge O 2: il faut obtenir des cannes de section parfaitement circulaire, et de composition homogène sans bulles ou infondus, et n'ayant subi aucune séparation de phases Après un recuit adéquat permettant de 1 créer une structure spinodale par séparation de phases contrôlée, on lessive à l'acide cette ébauche avec une probabilité de rupture au lessivage de 30 % environ pour obtenir une baguette de verre poreux dopé. Un traitement chimique complexe permet de créer une gaine optique. Après une étape de séchage longue ( 10 à 400 heures) et o les risques de casse existent encore, on rétreint le verre poreux à haute température pour obtenir une préforme de fibre multimodale à gradient d'indice La fibre est obtenue par fibrage classique de cette préforme. La présente invention se propose d'utiliser un verre poreux ultra-pur ou un verre obtenu après son rétreint comme matière première brute pour remplacer la matière première, telle que la poudre d'oxyde de silicium Si O 2, de germanium Ge O 2, de Bore B 203 etc utilisée dans certains procédés, par exemple dans le dépôt en grain par grain par torche plasma, ou pour remplacer les gaz halogénures dans le cas du "Plasma Chemical Vapor Deposition" ou "P C V D ". Par exemple dans l'art antérieur, le dépôt "grain par grain" par torche à plasma permettait à partir de grain de silice pure (quartz naturel ou de synthèse) d'obtenir un lingot cylindrique de très grandes dimensions (diamètre = N x 10 centimètres, longueur = N x 100 centimètres) en verre de silice ultrapure avec des vitesses de dépôt élevées Ce lingot permet de fabriquer le coeur des préformes pour fibres optiques ayant le profil décrit en figure 1, o 1 représente le coeur en silice pure, 2 la gaine mécanique en silice pure et 3 la gaine optique dopée au fluor par exemple C représente le centre de préforme La valeur 1,458 est -la valeur de l'indice de la silice pure. Pour fabriquer cette préforme à partir du lingot constituant le coeur ( 1) il faut encore fabriquer une gaine optique ( 3), par exemple en déposant longitudinalement un verre dopé au fluor par une technique de plasma utilisant une -réaction d'oxydation en phase gazeuse à partir d'halogénures. Pour faire une structure guidante meilleure que celle décrite en figure 1, il est intéressant de réaliser un profil à saut du type représenté à la figure 2, o 4 représente le coeur en silice dopée, à l'oxyde de germanium (Ge O 2) par exemple, 5 la gaine optique et 6 la gaine mécanique; ces deux gaines pouvant être réalisées dans le même matériau en silice par exemple (Si O 2). En effet dans la structure ou profil précédemment décrit en figure 1, la diffusion rapide du fluor ne permet pas de réaliser un saut d'indice brutal nécessaire pour contrôler le coeur des fibres monomodes Seules des fibres multimodes de faible bande passante ont pu être réalisées. Pour réaliser la structure de la figure 2, il faut être capable de doper fortement la silice pour former le coeur. Une limitation du procédé grain par grain vient de ce que l'on ne sait pas à ce jour obtenir de lingot de silice dopée convenablement Il n'est pas possible d'incorporer dans le verre une quantité de dopant suffisamment 1 j élevée pour augmenter l'indice de réfraction du verre par rapport à celui de la silice pure De plus, on ne sait pas contrôler la reproductibilité de la teneur en dopant obtenue La raison est que les dopants ont une tension de vapeur plus faible que la silice et s'évaporent à très haute température dans le plasma Par cette technique on ne sait pas doper la silice avec des matières augmentant l'indice' telles que le germanium, le phosphore, le Barium, le cesium, l'aluminium, le plomb. La présente invention apporte des moyens de réaliser le dopage de coeur pour obtenir la structure de la figure 2. Dans le tableau 1 situé en fin de description on trouve en A la gamme des verres de base du verre de préforme du procédé de l'invention, en B un exemple de composition typique et en C deux exemples de compositions du verre résultant lessivé avec lequel la préforme est alors fabriquée. Dans la suite de la description, quelques exemples sont donnés à titre descriptif non limitatifs. Exemple I Cet exemple illustre l'utilisation d'un verre dopé obtenu par séparation de phases comme matière première dans un procédé de dépôt de type Verneuil en grain par grain à torche à plasma pour gainer une préforme du type "S P L ". On prépare un borosilicate dont la teneur en dopant, par exemple d'oxyde de germanium, peut aller de O à 33 % molaire. On fond le verre borosilicaté à partir du mélange d'oxydes et de carbonates, puis on l'affine afin d'obtenir un verre homogène et sans bulles. On forme le verre et on le trempe pour contrôler la séparation de phases initiale en le coulant dans des moules ou sur des plaques Il n'est pas nécessaire d'obtenir une géométrie spécifique mais il est recommandé d'utiliser des épaisseurs inférieures à 2 centimètres Il est possible aussi de former des billes On recuit ce verre pour induire la séparation de phases par décomposition spinodale Il se forme alors une phase dure composée de silice et d'oxyde dopant, par exemple d'oxyde de germanium et une phase douce composée d'oxydes comprenant au moins les oxydes de bore et de sodium. Les deux phases sont interconnectées. On attaque le verre avec des acides pour dissoudre la phase douce et obtenir un verre poreux constitué essentiellement de la phase dure. On rince à l'eau distillée le verre poreux pour éliminer les éléments provenant de la phase douce. On sèche ce verre en élevant lentement la température jusqu'à 700- environ tout en appliquant au verre un vide poussé ou une circulation de gaz sec On élève lentement la température jusqu'à une température permettant de conserver une porosité ouverte supérieure à 60 % de la porosité initiale. Il est possible soit d'utiliser une poudre formée par broyage du verre poreux avec un spectre de granulométrie contrôlée, soit de rétreindre le verre poreux pour en faire, après broyage, une poudre Dans les deux cas la composition du verre obtenu est identique Seule la masse volumique de la poudre obtenue change. Selon les proportions des oxydes employés dans le verre borogermano- silicate de départ, ou verre de base, il est possible d'obtenir des verres à teneur en germanium comprise entre O et 33 % Ceci permet d'atteindre dans les préformes de fibres optiques obtenues avec ces verres des ouver- tures numériques de 0,24 compte tenu des différences d'indice de 2 x 102 entre verre de coeur et verre de gaine choisis. En jouant sur la durée de lessivage acide il est possible d'ajuster finement la teneur en germanium des verres lessivés car l'oxyde de germanium est très lentement attaqué par certains acides, ou mélanges comme l'eau régale. Suivant la nature des dopants et du milieu d'attaque il est aussi possible d'ajuster finement la teneur en dopant des verres lessivés La nature du milieu d'attaque peut être des acides organiques ou minéraux, de l'eau, des bases On peut ajouter à ce milieu des sels ou des complexants. En utilisant une torche à plasma avec la poudre de verre ainsi fabriquée, il est possible d'obtenir un verre optique homogène Les particules de poudre de verre passent à travers la flamme de la torche à plasma réglée aux conditions d'oxydo-réduction convenables pour les verres choisis Elles sont chauffées par celle-ci en même temps qu'entrainées pour former de fines gouttelettes de verre dense, rétreint, et déshydraté par la haute température de la flamme. Ces gouttes de verre sont ainsi projetées sur une cible o elles s'agglutinent pour former une couche de verre homogène. La cible peut être par exemple une préforme du type "S P L " 7 dont la structure ou profil d'indice est représentée en figure 3 r représente le rayon de celle-ci, et An la différence des indices de coeur et de gaine nc est l'indice du coeur de cette préforme et nb l'indice du bord de cette préforme. En déposant un nombre suffisant de couches de verre dont l'indice est nb il est possible de créer une structure de fibre multimode telle que celle représentée en figure 4 8 représente la préforme avec une gaine optique. La préforme obtenue peut être polie chimiquement à l'acide fluor- hydrique et/ou polie à la flamme pour éliminer ses défauts de surface On obtient ainsi des fibres de meilleure résistance mécanique. Exemple Il Cet exemple illustre la fabrication représentée à la figure 5 d'une préforme complète par procédé Verneuil, en utilisant à partir des verres de l'invention une torche à plasma 12 comme moyen de chauffe par exemple; ici cette torche est à titre d'exemple inductive La cible est un tube mince de silice pure représenté à la figure 5 en rotation 31 La torche à plasma 12 se déplace en translation 13 On dépose par couches 9 successives des verres 11 de teneur en germanium permettant d'obtenir les profils d'indice décrits dans les figures 6 et 7 14 représente l'entrée de la poudre de verre, mélangée avec un gaz plasmagène dans la torche à plasma 12 15 représente la surface du tube 10. On peut introduire la poudre de verre en 36 Cette poudre de verre peut être injectée en 14 ou en 36 ou à la fois en 14 et 36. S Sur les figures 6 et 7, nc 1 représente l'indice du verre de composition C 1 c'est à dire le coeur, et nc 2 et ncn les indices des verres de composition C 2 et C, c'est à dire celle des couches 2 et N de la gaine C' correspond au centre du tube support 10, il correspond donc à l'axe de symétrie A de la figure 5. A la figure 6 le coeur 16 de verre dopé est formé d'une ou plusieurs couches 19 de verre de composition identique CI, 17 représentant la gaine optique et 18 la gaine mécanique. A la figure 7 plusieurs couches 19 de verres dopés de différentes concentrations, pour former le coeur de la préforme, ont été déposées. Le dépôt terminé, on rétreint partiellement l'ensemble, puis on atta- que par le canal central le tube cible en silice avec de l'acide, tel que par exemple l'acide fluorhydrique jusqu'à le dissoudre totalement, puis on rétreint totalement le tube obtenu pour obtenir une barre qui est une préforme. Sur la figure 8 la cible est une plaque 30 de silice circulaire en rotation 26 et en translation 25 La poudre de verre est amenée dans la torche axialement 22 ou latéralement 20 La croissance 24 de la préforme est axiale On peut alors simultanément faire croître le coeur et la gaine en projetant deux verres différents, l'un au centre de la cible, l'autre à la périphérie. En 21 on injecte un gaz plasmagène, en 22 un verre de composition C 1 et en 20 un verre de composition C 2 On peut alors déplacer axialement ( 25) la plaquette 30 en rotation 26, ce qui permet la croissance continue 24 sur celle-ci. Exemple I 11 Fabrication d'une préforme à partir des verres de l'invention par frittage et rétreint des poudres. Comme représenté à la figure 9 dans un tube poreux 29 on fait s'écouler simultanément deux poudres de verre La poudre de composition C s'écoule au centre 33 en formant un c 8 ne tandis que la poudre de composition C 2 s'écoule en couronne 32 En contrôlant les débits respectifs, il est possible de remplir le tube de telle façon qu'on obtient un cylindre de composition C 1 et une couronne de composition C 2 On séche et on rétreint ces verres poreux sous vide poussé ou circulation de gaz sec, par exemple oxygène, oxygène halogéné, en augmentant lentement la température jusqu'à densification totale du verre. Sur la figure 10 on considère à l'intérieur du tube 29 un tube 30 concentrique au premier ce qui permet de réaliser l'écoulement des deux poudres comme cela est effectué à la figure 9 On retire le tube 30 après remplissage, ou progressivement pendant le remplissage. Une variante pour former cette préforme est d'utiliser des liants On forme comme représenté à la figure Il le coeur avec le verre Ci par remplissage de la poudre imprégnée de liant dans un moule cylindrique 29. On démoule le cylindre 34 obtenu, on le place comme représenté à la figure 12 au centre d'un moule cylindrique de plus grand diamètre 35 et l'on remplit la couronne libre 36, entre la paroi du moule et celle du premier cylindre, de poudre de verre C 2 28 On démoule, on séche et rétreint selon les règles du procédé dit "S P L ". Ce procédé de l'invention permet donc: de doper de la silice avec du germanium, et/ou les autres dopants cités, car ceux-ci sont entièrement liés dans le verre déjà formé et ne risquent pas de s'échapper par volatilisation au cours des traitements ultérieurs; de choisir le taux de concentration en dopants des verres obtenus, donc d'avoir à sa disposition toute une échelle d'indices permettant de faire des préformes et des fibres avec différentes valeurs de An, donc d'ouver- tures numériques variées, en particulier il est possible de fabriquer des fibres multimodales et des fibres unimodales; de fabriquer des fibres avec des vitesses de dépôt ou de fabrication élevées; de bénéficier de l'effet de purification de la séparation de phases. La matière première peut être fabriquée en grande quantité. Compte tenu des concentrations en dopants variables dans ces verres, on peut atteindre des différences d'indice An de 2 x 1 o-2 soit une ouverture numérique ON de: ON = y 2 n An, N étant l'indice moyen et An la différence d'indice entre le coeur et la gaine soit ON = 0,24. Mais la teneur en ions OH et la présence d'une faible quantité de B 203 augmentent l'atténuation aux grandes longueurs d'ondes, dans l'infrarouge à 1,3 et 1,55 microns. Ces verres sont très utilisables pour les fenêtres à 0,85 et 1,06 microns. TABLEAU I A Gamme des Compositions molaires des verre de base (Borosilicates dopés) Oxyde de silicium Oxyde de Bore Oxyde de Sodium Oxyde de Potassium Oxyde de Germanium Oxyde d'Aluminium Oxyde de Barium Oxyde de Plomb Oxyde de Phosphore Sio 2 B 203 Na 20 K 20 Ge O 2 A 1203 Ba O Pb O P 205 à 70 % Verre de base 0 à 20 % borosilic 0 à 20 % J 0 à 33 % 0 à 6 % 0 à 10 % dopants 0 à 30 % 0 à 15 % :ate B Composition typique d'un borogermanosilicate alcalin à cinq composants Oxyde de Silicium Oxyde de Germanium Oxyde de Bore Oxyde de Sodium Oxyde de Potassium Sio 2 Ge O 2 B 203 Na 20 K 20 54 % % 28 % % 3 % C Compositions typiques obtenues après lessivage Oxyde de Silicium Oxyde de Germanium Oxyde de Bore Oxyde de Sodium Oxyde de Potassium Si 02 Ge O 2 B 203 Na 20 K 20 % 16 % 4 % traces traces % 33 % 2 % traces traces I REVENDICATIONS 1 Procédé de production de verre de silice dopée destiné à l'élabo- ration de préforme pour fibre optique du type comprenant les étapes suivantes: une première étape de fonte d'un verre dopé à partir d'un mélange d'oxydes et de carbonates dont la composition initiale permet d'induire par recuit une séparation de phases à structure interconnectée due à la décomposition spinodale, et d'affinage de ce verre afin d'obtenir un verre homogène et sans bulles; une deuxième étape de contrôle de la séparation de phases initiale; une troisième étape de recuit de ce verre pour induire la séparation de phases par décomposition spinodale permettant d'obtenir alors une phase dure composée de silice et au moins d'un oxyde dopant et une phase douce composée d'oxydes comprenant au moins les oxydes de bore et de sodium, les deux phases étant interconnectées; une quatrième étape d'attaque de ce verre avec des solutions ou des mélanges acides, basiques, pouvant contenir des sels ou complexants pour dissoudre la phase douce et obtenir un verre poreux constitué essentiel- lement de la phase dure; une cinquième étape de rincage à l'eau distillée de ce verre poreux pour éliminer les éléments provenant de la phase douce; ce procédé étant caractérisé en ce que dans la deuxième étape de contrôle de la séparation de phase initiale on forme le verre et on le trempe pour contrôler la séparation de phases initiale en le coulant dans des moules ou sur des plaques et en ce qu'il comporte en outre: une sixième étape de séchage de verre en élevant lentement la température jusqu'à une température permettant de conserver une porosité ouverte supérieure à 60 % de la porosité initiale; et une septième étape de fabrication d'une poudre à partir de ce verre poreux. 2 Procédé selon la revendication 1, caractérisé en ce que dans la sixième étape de séchage du verre poreux, ce verre est mis dans une enceinte soumise à un vide poussé. 3 Procédé selon la revendication 1, caractérisé en ce que dans la sixième étape de séchage du verre, ce verre est mis dans une enceinte dans laquelle circule au moins un gaz sec. 4 Procédé selon la revendication 1, caractérisé en ce que dans la S septième étape la poudre est obtenue par broyage du verre, et en ce que la granulométrie est contr 8 lée. Procédé selon la revendication 1, caractérisé en ce que dans la septième étape lè verre poreux est rétreint jusqu'à sa densification totale, et que la poudre est fabriquée à partir de ce verre rétreint. 6 Procédé selon la revendication 1, caractérisé en ce que le verre dopé comprend au moins un dopant choisi parmi les oxydes suivants; oxyde de Germanium Ge O 2, oxyde d'Aluminium A 1203, oxyde de Plomb Pb O, oxyde de Barium Ba O, oxyde de Phosphore P 205. 7 Procédé selon la revendication 6, caractérisé en ce que le dopant est l'oxyde de germanium. 8 Procédé selon la revendication 6, caractérisé en ce que le verre dopé est un verre borosilicaté, le borosilicate ayant une teneur en dopants de O à 33 % molaire. 9 Procédé selon l'une quelconque des revendications précédentes, caractérisé en ce que la poudre de verre est soumise à une torche à plasma, les particules de poudre de verre passant à travers la flamme de la torche à plasma et étant chauffées par celle-ci en même temps qu'entraînées pour former de fines gouttelettes de verre dense, rétreint, et déshydraté par la haute température de la flamme. 10 Procédé selon la revendication 9, caractérisé en ce que l'on change la composition de la poudre de verre pendant le dépôt de façon à déposer des verres de compositions et d'indices différents. 11 Procédé selon la revendication 9, caractérisé en ce que ces gouttes de verres sont projetées sur une cible o elles s'agglutinent pour former au moins une couche de verre homogène. 12 Procédé selon la revendication 11, caractérisé en ce que la cible est une préforme S P L sur laquelle on dépose un verre d'indice constant pour former une gaine optique. 13 Procédé selon la revendication 11, caractérisé en ce que la surface de la préforme est soumise à un polissage chimique à l'acide fluorhydrique, puis à un polissage à la flamme d'un chalumeau. 14 Procédé selon la revendication 11, caractérisé en ce que la cible S est un tube mince en rotation ( 31) et translation ( 13) et en ce que on dépose des couches ( 9) successives de verre ( 11). Procédé selon la revendication 14, caractérisé en ce que après la phase de dépôt on réalise une étape supplémentaire de rétreint partiel de l'ensemble et d'attaque par le canal central du tube en silice avec de l'acide fluorhydrique jusqu'à dissoudre totalement ce tube, et enfin de rétreint total du tube obtenu pour obtenir une préforme. 16 Procédé selon la revendication 11, caractérisé en ce que la cible est une plaque ( 30) de silice circulaire en rotation ( 26) et translation ( 25), la poudre de verre étant amenée dans la torche à plasma, la croissance ( 24) de la préforme étant axiale ce qui permet simultanément de faire croître le coeur et la gaine. 17 Procédé selon la revendication 1, caractérisé en ce que ayant fabriqué deux poudres de verres de compositions Ci et C 2, on fait s'écouler simultanément ces deux poudres dans un tube poreux ( 29), la poudre de composition C 1 s'écoulant au centre ( 33) en formant un cône tandis que la poudre de comppsition C 2 s'écoule en couronne ( 32), de manière à obtenir un cylindre de composition Ci et une couronne de composition C 2; l'ensemble étant alors séché et rétreint en augmentant la température lentement jusqu'à obtenir la densification totale du verre. 18 Procédé selon la revendication 17, caractérisé en ce que l'ensemble est séché et rétreint dans une enceinte soumise à un vide poussé. 19 Procédé selon la revendication 17, caractérisé en ce que l'ensemble est séché et rétreint dans une enceinte dans laquelle circule au moins un gaz sec. 20 Procédé selon la revendication 1, caractérisé en ce que ayant fabriqué deux poudres de verres de compositions Ci et C 2, ce procédé, utilisant des liants comporte une étape supplémentaire pendant laquelle on forme le coeur avec le verre de composition C 1 par remplissage de la poudre inprégnée de liant dans un moule cylindrique ( 29), on démoule le cylindre ( 34) obtenu, on le place au centre d'un moule cylindrique de plus grand diamètre ( 35) et l'on remplit de poudre de verre de composition C 2 ( 28) la couronne libre ( 36), entre la paroi du moule et celle du premier cylindre de poudre de verre, on démoule, on sèche et rétreint l'ensemble ainsi obtenu. 21 Procédé selon la revendication 5, caractérisé en ce que ayant fabriqué deux poudres de verre de compositions C 1 et C 2, ce procédé, utilisant des liants comporte une étape supplémentaire pendant laquelle on forme le coeur avec le verre de composition C 1 par remplissage de la poudre imprégnée de liant dans un moule cylindrique ( 29), on démoule le cylindre ( 34) obtenu, on le place au centre d'un moule cylindrique de plus grand diamètre ( 35) et l'on remplit de poudre de verre de composition C 2 ( 28) la couronne libre ( 36), entre la paroi du moule et celle du premier cylindre de poudre de verre, on démoule, on séche et rétreint l'ensemble ainsi obtenu.